(57)【要約】【課題】エネルギー消費を低減しつつ、側鎖に非イオン性置換基を有する架橋有機高分子を緩和された条件下で変成し、置換基構成部位を分解して基体の架橋有機高分子より分離することにより、該架橋有機高分子の無害化・資化を図る架橋有機高分子の変成方法を提供する。【解決手段】側鎖に非イオン性置換基を有する架橋有機高分子を、２００℃以上３７０℃以下、及び／又は０．１ＭＰａ以上２２ＭＰａ未満の雰囲気下で、水媒と接触させることにより、前記非イオン性置換基を分解し、前記架橋有機高分子より遊離させる架橋有機高分子の変成方法。【選択図】なし【特許請求の範囲】
【請求項１】
側鎖に非イオン性置換基を有する架橋有機高分子を、２００℃以上３７０℃以下、及び／又は０．１ＭＰａ以上２２ＭＰａ未満の雰囲気下で、水媒と接触させることにより、前記非イオン性置換基を分解し、前記架橋有機高分子より遊離させることを特徴とする架橋有機高分子の変成方法。
【請求項２】
非イオン性置換基がハロアルキル基である請求項１に記載の架橋有機高分子の変成方法。
【請求項３】
ハロアルキル基の炭素数が１以上４以下である請求項２に記載の架橋有機高分子の変成方法。
【請求項４】
架橋有機高分子が架橋ポリスチレン骨格を有することを特徴とする請求項１乃至３の何れか１項に記載の架橋有機高分子の変成方法。
【請求項５】
架橋ポリスチレン骨格がジビニルベンゼンで架橋されたポリスチレンであることを特徴とする請求項４に記載の架橋有機高分子の変成方法。
【請求項６】
架橋ポリスチレン骨格におけるジビニルベンゼンの配合量がポリスチレンに対して２重量％以上１０重量％以下である請求項５に記載の架橋有機高分子の変成方法。
【発明の詳細な説明】
【技術分野】
【０００１】
本発明は、側鎖に非イオン性置換基を有する架橋有機高分子の変成方法に関する。詳しくは、側鎖に非イオン性置換基を有する架橋有機高分子を、臨界温度よりも低い温度、臨界圧力よりも低い圧力下で水媒と接触させることにより、前記非イオン性置換基を分解し、これを前記架橋有機高分子より遊離させることを特徴とする架橋有機高分子の変成方法に関する。
【背景技術】
【０００２】
側鎖に非イオン性置換基を有する架橋有機高分子は、吸着材料として、また、イオン交換体やキレート剤などの加工用中間材料として利用されているが、水或いは溶媒に不溶なため、分解再利用の方法が確立されていない。この架橋有機高分子の使用後の処置方法としては、固化法、焼却法、埋立法等が知られているが、このうち、固化法や埋立法は物質の循環再利用の点で望ましくなく、焼却法では多量の熱エネルギーを消費する上に窒素酸化物や環境汚染化合物の発生の懸念がある。
【０００３】
また、臨界点以上の温度圧力下の水中で酸化剤により処理して分解する方法（特公平１−３８５３２号公報）も提案されているが、特殊な耐圧性反応器や加温加圧のために大量のエネルギーを必要とするなど、省エネルギー、資源循環の観点から満足なものではなかった。
【特許文献１】特公平１−３８５３２号公報
【発明の開示】
【発明が解決しようとする課題】
【０００４】
以上のように、側鎖に非イオン性置換基を有する架橋有機高分子の物質再利用は、既知の方法では実現が難しいという問題があった。
【０００５】
本発明はかかる問題を解決すべくなされたもので、その目的は、エネルギー消費を低減しつつ、該架橋有機高分子を緩和された条件下で変成し、置換基構成部位を分解して基体の架橋有機高分子より分離することにより、該架橋有機高分子の無害化・資化を図る架橋有機高分子の変成方法を提供することにある。
【課題を解決するための手段】
【０００６】
本発明者らは、鋭意検討の結果、側鎖に非イオン性置換基を有する架橋有機高分子について、臨界温度よりも低い温度、臨界圧力よりも低い圧力下で水媒と接触させることにより、前記非イオン性置換基を効率よく分解し、分解物を水媒側に放出させることによって、前記架橋有機高分子より分離することが出来ることを見出した。  
本発明はこのような知見に基いてなされたものであり、以下を要旨とする。
【０００７】
（１）  側鎖に非イオン性置換基を有する架橋有機高分子を、２００℃以上３７０℃以下、及び／又は０．１ＭＰａ以上２２ＭＰａ未満の雰囲気下で、水媒と接触させることにより、前記非イオン性置換基を分解し、前記架橋有機高分子より遊離させることを特徴とする架橋有機高分子の変成方法。
（２）  非イオン性置換基がハロアルキル基である（１）に記載の架橋有機高分子の変成方法。
（３）  ハロアルキル基の炭素数が１以上４以下である（２）に記載の架橋有機高分子の変成方法。
（４）  架橋有機高分子が架橋ポリスチレン骨格を有することを特徴とする（１）〜（３）の何れかに記載の架橋有機高分子の変成方法。
（５）  架橋ポリスチレン骨格がジビニルベンゼンで架橋されたポリスチレンであることを特徴とする（４）に記載の架橋有機高分子の変成方法。
（６）  架橋ポリスチレン骨格におけるジビニルベンゼンの配合量がポリスチレンに対して２重量％以上１０重量％以下である（５）に記載の架橋有機高分子の変成方法。
【発明の効果】
【０００８】
本発明によれば、超臨界水のような高エネルギー処理を経ることなく、側鎖に非イオン性置換基を有する架橋有機高分子を効率的に変成することができる。これにより、置換基構成部分は分解されて水媒側に遊離するので、非イオン性置換基が除去された基体架橋有機高分子部分は、既知の方法により無害化・資化可能であると共に、これを回収或いはさらに変成して燃料或いは各種合成原料用モノマー等として再利用することが可能となる。
【発明を実施するための最良の形態】
【０００９】
以下、本発明の架橋有機高分子の変成方法の実施の形態を詳細に説明するが、本発明は、以下の実施の形態に限定されるものでなく、その要旨の範囲内で種々に変更して実施することができる。  
なお、以下において、「（メタ）アクリル」とは「アクリル」と「メタクリル」の両方をさす。
【００１０】
［１］架橋有機高分子
本発明にかかる架橋有機高分子は、側鎖に非イオン性置換基を有することを必須とする。以下、本発明にかかる架橋有機高分子について説明する。
【００１１】
［１−１］架橋有機高分子
本発明にかかる架橋有機高分子は、粒状または適宜裁断または粉砕された任意の形状の固体であり、その基体の化学構造としては、種々のものが適用可能である。
【００１２】
基体の架橋有機高分子の化学構造としては、例えば架橋ポリスチレンやポリ（メタ）アクリル酸、架橋ポリ（メタ）アクリル酸エステルなどの合成高分子や、セルロースなど天然に生産される多糖類の架橋体などが挙げられる。これらの中では、合成高分子が好ましく、架橋ポリスチレンが更に好ましい。
【００１３】
架橋ポリスチレンとしては、ジビニルベンゼンで架橋されたポリスチレンが好ましい。ジビニルベンゼンで架橋されたポリスチレンのジビニルベンゼンの配合量は、ポリスチレンに対して通常２重量％以上、好ましくは３重量％以上であり、通常１０重量％以下、好ましくは８重量％以下である。
【００１４】
本発明にかかる架橋有機高分子は、粒状、繊維状、膜状等、その形状や形態、大きさに特に制限はないが、例えば吸着材料、並びにイオン交換体およびキレート剤などの加工用中間材料として利用される粒状の樹脂が挙げられ、その大きさは粒子径が通常５ｍｍ以下、好ましくは１ｍｍ以下であり、通常０．１ｍｍ以上、好ましくは０．２ｍｍ以上である。
【００１５】
［１−２］非イオン性置換基
本発明にかかる架橋有機高分子が側鎖に有する非イオン性置換基とは、直鎖或いは分枝状のアルキル基、アラルキル基、エーテル基、エステル基等の有機鎖構造よりなる、非イオン性の官能基である。また、上記有機鎖は、その一部が塩素原子、および臭素原子等のハロゲン原子、水酸基、メルカプト基等で置換されていてもよい。
【００１６】
このような非イオン性置換基としては、クロロアルキル基、ブロモアルキル基等のハロアルキル基、酸ハロゲン化物基等が挙げられ、環境汚染物質を除去する等の観点より、クロロアルキル基、ブロモアルキル基等のハロアルキル基が好ましい。
また、ハロアルキル基は、炭素数が通常１以上であり、通常４以下である。
【００１７】
架橋有機高分子が有する非イオン性置換基の量には特に制限はないが、通常基体の架橋有機高分子に対する非イオン性置換基の重量割合で１０重量％以上、好ましくは１５重量％以上で、８０重量％以下、好ましくは５０重量％以下である。
【００１８】
［１−３］架橋有機高分子の変成の態様
本発明の架橋有機高分子の変成方法の実施により、架橋有機高分子中の非イオン性置換基が分解され、架橋有機高分子から遊離される。これにより、ハロゲンなどの環境汚染物質を含む非イオン性置換基部分が除去され、架橋有機高分子の再利用や安全な廃棄が可能となる。
なお、本発明において、「変成」とは、架橋有機高分子の基体としての主骨格までは変化させることなく、置換基の化学反応性を制御することを意味する。
【００１９】
［２］架橋有機高分子の変成方法
本発明は、前記［１］章における架橋有機高分子を、臨界温度よりも低い温度、臨界圧力よりも低い圧力下で水媒と接触させることにより、前記非イオン性置換基を分解し、前記架橋有機高分子より遊離させることを特徴とする。
【００２０】
［２−１］変成処理条件
本発明では、架橋有機高分子を、臨界温度よりも低い温度、臨界圧力よりも低い圧力下で水媒と接触させることを必須とする。ここで、本発明における臨界温度とは、気−液平衡で気体と液体の区別がなくなる点をいい、例えば純水の臨界温度は３７４℃である。尚、臨界圧力は純水の場合、２２ＭＰａ（２２０気圧）である。
【００２１】
本発明の架橋有機高分子の変成は、かかる臨界温度より低い雰囲気下で行われるが、その雰囲気温度は２００℃以上、好ましくは２３０℃以上、更に好ましくは２５０℃以上であり、３７０℃以下である。雰囲気温度が高すぎると消費エネルギー過多であり、装置の耐久性を低下させる。雰囲気温度が低すぎると反応時間が長くなるか、十分な反応が行われない。
【００２２】
また、上記臨界温度で実施する場合の雰囲気圧力は、０．１ＭＰａ以上、好ましくは１ＭＰａ以上、更に好ましくは５ＭＰａ以上であり、２２ＭＰａ未満、好ましくは２１ＭＰａ以下、更に好ましくは２０ＭＰａ以下である。雰囲気圧力が高すぎると消費エネルギー過多であり、装置の耐久性を低下させる。雰囲気圧力が低すぎると反応時間が長くなるか、十分な反応が行われない。
【００２３】
また、上記雰囲気中には水蒸気のほか、窒素等の安定な気体基体物質が存在しても良いが、必須ではない。
【００２４】
側鎖に非イオン性置換基を有する架橋有機高分子を水媒と接触させる方法としては、通常、架橋有機高分子を上記雰囲気中で水媒中に浸漬する方法等が挙げられ、具体的には［２−３］に記載の方法が挙げられる。
【００２５】
また、変成は短時間で進行するが、所望の変成率（所望の非イオン性置換基の分解除去率）に相当する処理時間を設定することで、変成結果を制御することができる。処理時間としては通常３分以上、好ましくは５分以上であり、通常３００分以下、好ましくは１２０分以下である。処理時間は対象となる架橋有機高分子の分解性・化学性状に応じて適宜設定される。
【００２６】
［２−２］変成処理用水媒
本発明の変成方法に使用される水媒としては、純水又は塩類水溶液が用いられる。
【００２７】
水媒として塩類水溶液を用いる場合、その塩類としては、塩化ナトリウム、塩化カリウム、塩化カルシウム等が挙げられる。
【００２８】
また、本発明の変成方法に使用される水媒は、固体である側鎖に非イオン性置換基を有する架橋有機高分子の内部の水分子の物質移動を促進することを目的として、界面活性剤などの両親媒性物質を含むものであってもよい。その際の両親媒性物質の含有量は通常０重量％以上、通常１重量％以下である。
【００２９】
本発明の変成方法に使用される水媒の使用量は、側鎖に非イオン性置換基を有する架橋有機高分子の重量に対して通常５０重量％以上、好ましくは１００重量％以上であり、通常１０００重量％以下、好ましくは５００重量％以下である。水媒の使用量が少なすぎると反応未完結となる場合があり、多すぎると水媒量やエネルギー利用効率が下がり、不経済である。
【００３０】
［２−３］変成方法の態様
本発明にかかる変成処理は回分法或いは流通法のいずれの方式でも可能であり、既知の装置をそのまま或いは組み合わせて使用することができる。すなわち、密閉式の耐圧容器中に、規定量の側鎖に非イオン性置換基を有する架橋有機高分子と水媒を入れ、所定温度に加温後所定の圧力で保持して処理を完了する、或いは、側鎖に非イオン性置換基を有する架橋有機高分子物を充填した筒状反応管の一方よりポンプ等で水媒を送入させ、他方より変成後の混合物を排出させる、などの方法が採用される。
【００３１】
［３］変成後の処理
本発明による架橋有機高分子の変成により、架橋有機高分子の側鎖の非イオン性置換基部分は分解されて水媒中に溶解する。
この処理済の水媒は生物分解等の公知の方法により資化ないし無害化される。
一方、変成により非イオン性置換基部分が分解除去された架橋有機高分子は、非イオン性置換基部分が除去されることにより安全性が高められ、必要に応じて更に変成して燃料源としての活用或いは各種合成原料のモノマーとして再利用が可能となる。
【実施例】
【００３２】
以下に実施例を挙げて本発明をより具体的に説明するが、本発明はその要旨を超えない限り、以下の実施例により限定されるものではない。
【００３３】
実施例１
側鎖に非イオン性置換基をもつ架橋有機高分子として、クロロメチル化されたスチレン−ジビニルベンゼン共重合体を合成した。すなわち、０．１重量％のポリビニルアルコールを含む５００ｍＬの脱塩水中に、スチレン９１．３ｇ、エチルビニルベンゼン３．０ｇを含むジビニルベンゼン８．７ｇ、ベンゾイルバーオキサイド１ｇの混合液を加えて攪拌し、窒素雰囲気下８０℃で１０時間重合させた。得られた架橋共重合体粒子（ジビニルベンゼンの配合量５重量％）を乾燥した後、テトラクロロエチレン１００ｇ、クロロメチルメチルエーテル２００ｇ、無水塩化亜鉛５０ｇを加えて５０℃で５時間反応させ、次いでこれを水２．５Ｌに投入して反応を停止した。得られたクロロメチル化架橋共重合体粒子の塩素含有量は２１重量％、体積平均粒子径０．３ｍｍであった。
【００３４】
この粒子０．４ｇと純水２．５ｇを内径８ｍｍ、長さ１５０ｍｍのステンレス管に入れて両端を密栓し、３３０℃、２０Ｐａで３０分間保持した。
【００３５】
冷却後、濾別した固形分中には塩素は検出されず、クロロメチル化架橋共重合体粒子のすべてのクロロメチル基が分解除去されたことが確認された。